(57)【特許請求の範囲】
【請求項１】
上から順に、防湿性能を有する防湿性表面化粧層と、
厚さ４．０ｍｍ以下で気乾比重０．６〜０．９の木質繊維板と、
上記防湿性表面化粧層の防湿性能よりも高い３０ｇ／ｍ２・２４ｈ以上の防湿性能を有している高防湿性ホットメルト樹脂接着剤層と、
合板と
からなることを特徴とする化粧板。
【請求項２】
防湿性表面化粧層がシート状化粧材とその表面の合成樹脂塗膜層とからなることを特徴とする請求項１に記載の化粧板。
【請求項３】
厚さ４．０ｍｍ以下で気乾比重０．６〜０．９の木質繊維板の表面にシート状化粧材を接着して化粧木質繊維板に形成し、
該化粧木質繊維板の裏面または合板の表面に、３０ｇ／ｍ２・２４ｈ以上の防湿性能を有している高防湿性ホットメルト樹脂接着剤を塗布した後、
この化粧木質繊維板の裏面と合板の表面とを重ね合わせて積層して積層物を形成し、
次いで上記高防湿性ホットメルト樹脂接着剤が溶融状態にある内に上記積層物をロールプレス装置で冷圧接着した後、
その表面に、上記高防湿性ホットメルト樹脂接着剤の防湿性能よりも低い防湿性能を有する合成樹脂塗料を塗布することを特徴とする化粧板の製造方法。
【発明の詳細な説明】
【技術分野】
【０００１】
本発明は、住宅等建築物の床材や壁材等に用いるに好適な化粧板およびその製造方法に関し、特に、反り、ねじれなどの変形を生じることがない化粧板と、この化粧板を生産性良く製造することができる化粧板の製造方法に関する。
【背景技術】
【０００２】
従来から、例えば特許文献１に記載のあるように、合板の表面に硬度の高いＭＤＦ等の木質繊維板を貼着した木質複合板は良く知られている。このような木質複合板は、通常、合板の表面に尿素樹脂や尿素−メラミン樹脂接着剤などの水系熱硬化性樹脂接着剤を塗布し、この上に木質繊維板を積層した後、ホットプレス装置により熱圧して接着一体化し、製造されている。またこの木質複合板の表面に、突板などのシート状化粧材をホットプレス装置により熱圧接着して化粧板が製造されている。
【０００３】
しかしながら、このような木質複合板の製造方法では、上記熱圧時に接着剤中の水分が合板の表面層や木質繊維板の裏面層に移行して膨張し、また、熱圧時の熱によって木質繊維板の表面層は水分が蒸発して収縮する結果、得られる木質複合板にその表面側を凹とする凹反りやねじれなどの変形を生じるという問題を有していた。 
【０００４】
このため、特許文献１では、表裏の単板の繊維方向を長手方向とし、表面側単板の厚さを裏面側単板の厚さより厚くなるように設定する等の単板構成の工夫によって、ホットプレス装置による熱圧時の凹反りやねじれ等の変形が防止できるようにしている。
【０００５】
しかしながら、この方法では、木質複合板の構成が極めて限定され、応用性に乏しく生産性も悪くなるという問題を有していた。また、ホットプレス装置による熱圧接着が必要なため、大掛りな生産設備を必要とするとともに、バッチ的処理のため生産性が良くないという問題も有していた。さらには、得られた木質複合板の表面に突板などのシート状化粧材を熱圧接着して化粧板に形成した場合には、この熱圧時の熱によって化粧板の表面に反りやねじれなどの変形が生じ易いという問題があった。
【０００６】
一方近年の木材資源の枯渇化と地球環境保護の観点から、合板の原料となる南洋産広葉樹の入手が困難となり、これに代わって、カラマツ、エゾマツなど早晩材の硬度差が明瞭な針葉樹材や、ラジアータパイン、トドマツ等抜け節の多い針葉樹材、或いは気乾比重が０．５未満の軽質な植林木等からなる単板で構成される合板を、木質複合板の基板として使いこなすことが必要となってきている。
【０００７】
しかしながら、このような単板を用いて製造した合板の表面に木質繊維板をホットプレス装置で熱圧接着して形成した木質複合板を基板とし、その表面に突板や印刷化粧シートをホットプレス装置で熱圧接着して化粧板を製造しようとした場合には、合板を構成する単板の晩材部の跡や抜け節の跡が化粧面に浮き出す現象を生じ、化粧板の外観を著しく損なうという問題を有していた。
【０００８】
このような問題を解消するため、本出願人は、特許文献２に記載の化粧板の製造方法を提案している。この方法は、所定の含水率に調整した木質繊維板と合板とをホットメルト樹脂接着剤を介して積層し、この積層物をロールプレス装置により冷圧して一体に接着し、得られた木質複合板の表面に突板などのシート状化粧材を接着するものである。
【０００９】
これによれば、木質繊維板と合板とを水分を含まないホットメルト樹脂接着剤を用いて連続的にロールプレス装置で冷圧接着して木質複合板に形成することができるので、水分や熱の影響を受けず、反りやねじれのない木質複合板を連続的に生産性良く製造することができる。また、木質複合板を構成する合板の製造に用いる単板に抜け節や、早材部と晩材部とに大きな硬度差がある場合であっても、従来のようにホットプレス装置で熱圧接着していないので、木質複合板の表面に前記晩材部の跡や抜け節の跡が浮き出すことはほとんどない。
【００１０】
しかしながら、このようにして得られた木質複合板の表面に、突板などのシート状化粧材を、水系熱硬化性樹脂接着剤を用いてホットプレス装置で熱圧接着した場合には、前記したようにこの製造時において、反りやねじれなどの変形を生じたり、晩材部の跡や抜け節の跡が化粧面に浮き出したりすることがあった。更には、製造後の使用時において、湿気を吸収、放散することに伴う木質繊維板と合板の伸縮率の差に起因する反り、ねじれ等の変形を生じることがあった。
【特許文献１】特開２００６−１９２８１７号公報
【特許文献２】特願２００７−１０１８１３号公報
【発明の開示】
【発明が解決しようとする課題】
【００１１】
本発明は上記問題に鑑みなされたもので、製造時には前記、合板を構成する単板の晩材部の跡や抜け節の跡が化粧面に浮き出す現象が生じるのを防止するとともに、反りやねじれ等の変形が生じるのを防止して生産性良く製造することができ、また、使用時においては、反りやねじれなどの変形が生じることのない、合板の表面に木質繊維板を接着一体化して形成した木質複合板の表面に表面化粧層が設けられた化粧板及びその製造方法を提供することを目的とする。
【課題を解決するための手段】
【００１２】
上記目的の達成のため、請求項１の発明の化粧板は、上から順に、防湿性能を有する防湿性表面化粧層と、厚さ４．０ｍｍ以下で気乾比重０．６〜０．９の木質繊維板と、上記防湿性表面化粧層の防湿性能よりも高い３０ｇ／ｍ２・２４ｈ以上の防湿性能を有している高防湿性ホットメルト樹脂接着剤層と、合板とからなることを特徴とする構成とした。
【００１３】
上記請求項１の発明の化粧板によると、通常、合板に較べて気乾含水率が低く、湿気の吸湿放散に伴う伸縮率が大きい木質繊維板を、防湿性能を有する防湿性表面化粧層と、その防湿性表面化粧層の防湿性能よりも高くて３０ｇ／ｍ２・２４ｈ以上の防湿性能を有する高防湿性ホットメルト樹脂接着剤層とで挟んだ構成になっているので、木質繊維板が空気中の湿気や合板内の湿気の影響を受けて伸縮するのを防止し、化粧板として使用した時に反りやねじれが発生するのを防止することができる。
【００１４】
ここにおいて高防湿性ホットメルト樹脂接着剤層を構成する高防湿性ホットメルト樹脂接着剤としては、特許文献１に記載の化粧板の製造方法で用いる湿気硬化型ウレタン樹脂系ホットメルト樹脂接着剤のように、その防湿性能が１００〜１２０ｇ／ｍ２・２４ｈ程度のものではなく、１０〜３０ｇ／ｍ２・２４ｈ程度の高度な防湿性能を有するものを用いることが好ましい。尚、このような防湿性能の数値は、ＪＩＳ Ｚ０２０８条件Ｂの規定に準じた試験に基づくものである。
【００１５】
また、請求項２の発明の化粧板は、防湿性表面化粧層が突板等からなるシート状化粧材とその表面の合成樹脂塗膜層とからなることを特徴とする構成とした。この場合には、合成樹脂透明性塗膜層が表面化粧層に良好な防湿性能を付与することになる。
【００１６】
次に、請求項３の発明の化粧板の製造方法は、厚さ４．０ｍｍ以下で気乾比重０．６〜０．９の木質繊維板の表面にシート状化粧材を接着して化粧木質繊維板に形成し、該化粧木質繊維板の裏面または合板の表面に、３０ｇ／ｍ２・２４ｈ以上の防湿性能を有している高防湿性ホットメルト樹脂接着剤を塗布した後、この化粧木質繊維板の裏面と合板の表面とを重ね合わせて積層し、次いで上記高防湿性ホットメルト樹脂接着剤が溶融状態にある内に上記積層物をロールプレス装置で冷圧接着した後、その表面に、上記高防湿性ホットメルト樹脂接着剤の防湿性能よりも低い防湿性能を有する合成樹脂塗料を塗布することを特徴とする。
【００１７】
上記請求項３の発明の化粧板の製造方法によると、化粧木質繊維板と合板とを、水分を含まないホットメルト樹脂接着剤を用いてロールプレス装置で冷圧接着しているので、水系熱硬化性樹脂接着剤を用いてホットプレス装置で熱圧接着する従来の方法に較べて、製造時に水分と熱の影響をほとんど受けることがなく、従って製造時に反りやねじれ等の変形を生じることがない化粧板を、生産性良く製造することができる。
【００１８】
また、カラマツ、エゾマツなど早晩材の硬度差が明瞭な針葉樹材や、ラジアータパイン、トドマツ等抜け節の多い針葉樹材、或いは気乾比重が０．５未満の軽質な植林木からなるものを、本発明の合板を構成する単板として用いた場合にも、製造時に、晩材部の跡や抜け節の跡が化粧面に浮き出すことはない。
【００１９】
また、合板と積層接着する前の木質繊維板の表面に、予めシート状化粧材を接着しているので、従来の様に木質繊維板と合板とを接着してから、この木質複合板の表面に突板等のシート状化粧材を水系熱硬化性樹脂接着剤を用いてホットプレスにより熱圧接着する場合のように、製造時における反りやねじれ等の変形を生じる心配はない。
【００２０】
また、製造された化粧板は、湿気の吸湿放散に伴う伸縮率が大きい木質繊維板を、防湿性能を有する防湿性表面化粧層と、それよりも高い３０ｇ／ｍ２・２４ｈ以上の防湿性能を有する高防湿性ホットメルト樹脂接着剤層とで挟んだ構成になっているので、木質繊維板が空気中の湿気や合板内の湿気の影響を受けて伸縮するのを防止し、化粧板として使用した時に反りやねじれが発生するのを防止することができる。
【発明の効果】
【００２１】
このように本発明は、使用時に反りやねじれなどの変形が生じない化粧板を得ることができ、また、この化粧板を、製造時に反りやねじれなどの変形や、合板を構成する単板の晩材部の跡や抜け節の跡が化粧面に浮き上がる現象を生じることなく、生産性良く製造することができるという効果を奏する。
【発明を実施するための最良の形態】
【００２２】
以下、本発明の実施形態である化粧板Ａとその製造方法について図面に基づき説明する。尚、本発明は本実施形態の記載内容に限られるものではない。
【００２３】
図１は、矩形状の化粧板Ａを示し、上から順に、防湿性表面化粧層４と、厚さ４．０ｍｍ以下で気乾比重０．６〜０．９の木質繊維板２と、ＪＩＳ Ｚ０２０８条件Ｂの規定に準じた試験で３０ｇ／ｍ２・２４ｈ以上の防湿性能を有している高防湿性ホットメルト樹脂接着剤層３と、合板１とで構成されている。
【００２４】
ここにおいて、合板１を構成する木質単板の積層枚数は特に限定されないが、化粧板Ａを床板用に用いる場合には、４枚又は５枚程度であるのが望ましい。４枚未満となると強度的性質が不足し、５枚を超えると重くなり経済性も悪くなる。
【００２５】
また、合板１を構成する木質単板の木材繊維の方向も特に限定されない。一般的には、合板１が５枚構成である場合、最上層と最下層と中心層の木質単板の木材繊維の方向が化粧板Ａの略長手方向となり、上から２番目と４番目の木質単板の木材繊維の方向が化粧板Ａの略短手方向となる通常の構成の合板を用いることができる。しかし、本願においては、最上層の木質単板の木材繊維の方向が略短手方向となり、最下層の木質単板の木材繊維の方向が略長手方向となるように構成しておくと、例えば使用中の乾燥時においては木質繊維板２が収縮して短手方向に凹反りしようとするのに対し、合板１が短手方向に凸反りしようとして打ち消し合い、化粧板Ａに短手方向の反りやねじれなどの変形が生じるのを良好に抑制することができるので好ましい。また使用中の膨潤時においては、木質繊維板２が膨張して短手方向に凸反りしようとするのに対し、合板１が短手方向に凹反りしようとして打ち消し合い、化粧板Ａに短手方向の反りやねじれなどの変形が生じるのを良好に抑制することができるので好ましい。
【００２６】
具体的に、本実施形態における図１の化粧板Ａでは、合板１の木質単板の枚数を５枚とし、最上層の木質単板１ａと上から４番目の木質単板１ｄの木材繊維の方向を化粧板Ａの略短手方向とし、上から２番目と３番目の木質単板１ｂ、１ｃおよび最下層の木質単板１ｅの木材繊維の方向を化粧板Ａの略長手方向としたものを示している。尚、ここにおいて、上から３番目の木質単板１ｃの木材繊維の方向は、化粧板Ａの略短手方向にしておくこともできる。
【００２７】
さらに、合板１を構成する木質単板の積層枚数が４枚の場合も、最上層の木質単板の木材繊維の方向が略短手方向となり、最下層の木質単板の木材繊維の方向が略長手方向となるように構成しておくことにより、化粧板Ａの使用時において化粧板Ａの短手方向に反りやねじれなどの変形が生じるのを良好に抑制することができるので好ましい。
【００２８】
このような合板１は、その含水率が８重量％から１４重量％程度のものを通常用いることができる。また、合板１を構成する木質単板の樹種は特に限定されず種々のものを用いることができるが、特に本発明においては、軽質で硬度が低い樹種、反りやねじれなどの変形を生じ易い樹種、抜け節や早晩材の硬度差の大きな樹種など欠点の多い樹種、例えば国産トドマツ、カラマツなどの針葉樹やエゾマツ、ラジアータパイン、ポプラ、アカシアマンギューム、アカシアハイブリッド、ファルカタ、ゴムなどの早生植林木からなる木質単板を、合板１を構成する木質単板１ａ〜１ｅとして、或いは合板１の一部を構成する木質単板１ａ〜１ｅとして用いることができる。
【００２９】
一方、木質繊維板２としては、厚さ０．７ｍｍ〜４．０mmで気乾比重０．６〜０．９のものを好適に用いることができる。木質繊維板２の厚さが０．７ｍｍ未満となると、得られる化粧板Ａの表面硬度が不十分となって好ましくなく、また４．０ｍｍを超えると木質繊維板２の影響が大きくなりすぎて化粧板Ａに反りやねじれなどの変形が生じ易くなるので好ましくない。特に合板を構成する木質単板として植林木のように軽質で硬度が低い樹種、或いは抜け節等の欠点の多い樹種を用いた場合でも、得られる化粧板Ａに良好な表面硬度を付与でき、且つ反り等の変形を防止できるという観点から、木質繊維板２の厚さは、１．０ｍｍ〜３．０ｍｍであるのが好ましい。
【００３０】
また、木質繊維板２は、厚さが２．０ｍｍ未満の薄いものを経済的に且つ安定して製造するのは難しいので、例えば１．５ｍｍ厚の木質繊維板２を得たい場合には、３．０ｍｍ厚の木質繊維板をその厚み方向で２分割して１．５ｍｍ厚に形成し用いることができる。
【００３１】
また、木質繊維板２の気乾比重は、０．６未満となると硬度が低くなって表面に傷が付き易くなるので好ましくなく、０．９を超えると加工性が悪くコストが高くなるので好ましくない。
【００３２】
また、木質繊維板２の含水率は、通常４〜８重量％程度であり、合板１の含水率よりも低い含水率を有している。
【００３３】
そして、木質繊維板２の表面には、防湿性表面化粧層４が設けられている。図１の化粧板Ａでは、防湿性表面化粧層４として、突板や印刷化粧紙からなるシート状化粧材４ｂの表面に合成樹脂塗膜層４ａを設けたものを例示している。ここにおいて、合成樹脂塗膜層４ａの防湿性能としては、ＪＩＳ Ｚ０２０８条件Ｂの規定に準じた試験で、６０〜１２０ｇ／ｍ２・２４ｈ程度のものを用いることができ、同上の防湿性能を防湿性表面化粧層４に与えることができる。この他に防湿性表面化粧層４として、合成樹脂化粧シートや樹脂含浸化粧シートを用いることもできる。
【００３４】
３は高防湿性ホットメルト樹脂接着剤層で、合板１と木質繊維板２とを接着しており、その防湿性能は、ＪＩＳ Ｚ０２０８条件Ｂによる試験で、３０ｇ／ｍ２・２４ｈ以上、好ましくは１０〜３０ｇ／ｍ２・２４ｈ程度の高い防湿性能を有しているものを用いることができる。このような高防湿性ホットメルト樹脂接着剤層３を構成する高防湿性ホットメルト樹脂接着剤としては、１００〜１２０ｇ／ｍ２・２４ｈ程度の防湿性能を有する汎用の湿気硬化型ウレタン樹脂系ホットメルト接着剤の防湿性能を、前記１０〜３０ｇ／ｍ２・２４ｈ程度に高めたものを好適に用いることができる。前記防湿性能が３０ｇ／ｍ２・２４ｈを超えると、木質繊維板２が、木質繊維板２よりも含水率の高い合板１の水分の影響を受けることがあるので好ましくない。
【００３５】
このことにより、合板１に較べて湿気の吸収放散に伴う伸縮率の大きな木質繊維板２は、防湿性表面化粧層４と高防湿性ホットメルト樹脂接着剤層３とでサンドイッチされて、大気中の湿気と合板１に含まれる水分とが木質繊維板２に入り込むのを防止することができ、使用時に木質繊維板２に生じる反りやねじれなどの変形を小さくして、化粧板Ａに特に短手方向の反りやねじれなどの変形が生じるのを防止することができる。
【００３６】
次に、本実施形態の化粧板Ａの製造方法を図２、図３に基づき説明する。先ず、図２（ａ）に示す通り、木質繊維板２の表面に、メラミン樹脂、尿素−メラミン樹脂、尿素樹脂などの水系熱硬化性樹脂接着剤５を塗布し、この接着剤５の塗布面に突板４ｂを載置し、ホットプレス装置６で熱圧して図２（ｂ）に示す化粧木質繊維板７を得る。この化粧木質繊維板７は、熱圧時の水分と熱の影響を受けて、反りなどの変形を生じている。このため、図２（ｃ）に示すように、この変形が生じた化粧木質繊維板７を所謂腹合わせ状態に複数枚堆積し、錘８を載せて矯正し、図２（ｃ）に示す、フラットな化粧木質繊維板７を得る。
【００３７】
尚、ここにおいて接着剤５として酢酸ビニル樹脂エマルジョン接着剤、エチレン酢酸ビニル樹脂エマルジョン接着剤、水性ビニルウレタン樹脂エマルジョン接着剤などのエマルジョン接着剤を用い、平盤プレスで冷圧して接着することもできる。また、湿気硬化型ウレタン樹脂系ホットメルト樹脂接着剤を用い、ロールプレスにより接着することもできる。更には、シート状化粧材４ｂが合成樹脂印刷化粧シートである場合には、上記エマルジョン接着剤や水性接着剤を塗布した後、熱圧ロールなどにより熱圧プレスすることにより接着することもできる。このような場合に、得られた化粧木質繊維板７に反りなどの変形が生じ難いので、図２（ｃ）に示すような堆積による矯正工程を省くことができる。
【００３８】
次いで、図３（ａ）に示すように、化粧木質繊維板７を、その裏面が３０℃〜５０℃程度となるように加温装置９により加温し、続いて、図３（ｂ）に示すように、加温状態の化粧木質繊維板７の裏面に、ホットメルト樹脂接着剤塗布装置１０により、ＪＩＳ Ｚ０２０８条件Ｂの規定に準じた試験で、１０〜３０ｇ／ｍ２・２４ｈ程度の高い防湿性能を有する湿気硬化型ウレタン樹脂系ホットメルト樹脂接着剤３'を６０ｇ／ｍ２〜１００ｇ／ｍ２の割合で塗布した後、直ちに図３（ｃ）に示すように、化粧木質繊維板７裏面のホットメルト樹脂接着剤３'塗布面に合板１の表面を重ね合わせて積層載置し、塗布したホットメルト樹脂接着剤３'が溶融状態（圧力により流動変形できる状態）にあるうちに、ロールプレス装置１１により冷圧し、化粧木質繊維板７と合板１とを接着する。
【００３９】
ここにおいて、ホットメルト樹脂接着剤３'は、通常用いられる水系メラミン樹脂接着剤等とは異なって水分が含まれていないので、合板１と化粧木質繊維板７とを接着複合化する時に接着剤中の水分が合板１の表面や化粧木質繊維板７の裏面に浸透することがなく、また、ロールプレス装置１１による冷圧で合板１と化粧木質繊維板７とを接着するので熱の影響を受けることがなく、得られる化粧板には、製造時における反りやねじれ等の変形を生じることがない。
【００４０】
また、合板１を構成する木質単板１ａ〜１ｅに早材部と晩材部との硬度差の大きなものを用いたり、抜け節の多いものを用いても、従来のように化粧木質繊維板７と合板１とをホットプレス装置で熱圧接着せず、ロールプレス装置１１で瞬時に冷圧接着しているので、製造時に晩材部の跡や抜け節の跡が化粧板Ａの化粧面に現出することがない。
【００４１】
また、ホットメルト樹脂接着剤３'を塗布する前に、化粧木質繊維板７の裏面を加温装置９により加温しておくことで、溶融状態のホットメルト接着剤３'を塗布した時に、このホットメルト樹脂接着剤３'がロールプレス装置１１によるプレス前に固化を始めるのを防止することができるので好ましい。
【００４２】
そして、このようにして得られた化粧板Ａの表面に、図３（ｄ）に示すようにロールコーター等の塗装装置１２により、合成樹脂塗料を塗布して合成樹脂塗膜層４ａを形成し、化粧板Ａを製造する。このようにして製造された化粧板Ａは、前記した通り、製造に起因する反りやねじれなどの変形、および、晩材部の跡や抜け節の跡の表面への現出はなく、更には、使用時に反りやねじれなどの変形を生じないものであり、このような化粧板Ａをロールプレス装置１１により連続的に生産性良く製造することができるものである。
【産業上の利用可能性】
【００４３】
本発明は、植林木などを用いた合板を木質繊維板と複合して、床材などの化粧板として用いることができるので、資源の有効利用や環境保護の観点からも有用な技術であり、産業上の利用可能性が高い。
【図面の簡単な説明】
【００４４】
【図１】本発明の実施形態である化粧板Ａの断面図。
【図２】本発明の実施形態である化粧板Ａの製造方法における化粧木質繊維板の製造工程の説明図。
【図３】本発明の実施形態である化粧板Ａの製造方法の説明図。
【符号の説明】
【００４５】
Ａ 化粧板
１ 合板
１ａ〜１ｅ 木質単板
２ 木質繊維板
３ ホットメルト樹脂接着剤層
３' ホットメルト樹脂接着剤
４ 防湿性表面化粧層
４ａ 合成樹脂塗膜
４ｂ シート状化粧材
５ 接着剤
６ ホットプレス装置
７ 化粧木質繊維板
８ 錘
９ 加温装置
１０ ホットメルト樹脂接着剤塗布装置
１１ ロールプレス装置
１２ 塗装装置
【図１】
0005545918.tif 000002
【図２】
0005545918.tif 000003
【図３】
0005545918.tif 000004